(57)【要約】【課題】  ファイルがＡ３横型あるいはＡ４横型であっても、その表表紙部及び裏表紙部を極めて反りにくくする。【解決手段】  ファイルは、矩形の背表紙部４と、その背表紙部４の一対の対辺に位置する一対のヒンジ部２，３と、一対のヒンジ部の一方に連接された表表紙部５と、一対のヒンジ部の他方に連接された裏表紙部６とからなるファイル表紙体１００を有する。このファイル表紙体１００の外面には、ポリオレフィン系くるみ表紙シート８が接着され、ファイル表紙体１００の内面には、裏貼りプラスチックシート９が接着されており、そしてファイル表紙体１００の内面のいずれかに綴じ具１が設けられている。ここで、裏貼りプラスチックシート９の透湿度は、ポリオレフィン系くるみ表紙シート８の透湿度の２００倍以下である。【選択図】    図１
2005138302.tif 000002
【特許請求の範囲】
【請求項１】
矩形の背表紙部と、その背表紙部の一対の対辺に位置する一対のヒンジ部と、一対のヒンジ部の一方に連接された表表紙部と、一対のヒンジ部の他方に連接された裏表紙部とを有し、芯材として板紙を使用するファイル表紙体であって、
該板紙の片面にはポリオレフィン系くるみ表紙シートがニカワ系接着剤で接着されており、該板紙の他面には裏貼りプラスチックシートが接着されており、但しポリオレフィン系くるみ表紙シートの周縁部は、該板紙の周縁端をくるむように、該板紙の他面の周縁部に接着されており、該裏貼りプラスチックシートは、該板紙の他面の周縁部に接着されたポリオレフィン系くるみ表紙シートの周縁端を覆うように板紙の他面に接着されており、
裏貼りプラスチックシートの透湿度が、ポリオレフィン系くるみ表紙シートの透湿度の２００倍以下であるファイル表紙体。
【請求項２】
該裏貼りプラスチックシートのＪＩＳ  Ｚ０２０８による透湿度が、２００ｇ／ｍ2・２４ｈｒ以下である請求項１記載のファイル表紙体。
【請求項３】
該裏貼りプラスチックシートの接着面のＪＩＳ Ｋ ６７６８のぬれ張力が、少なくとも４６ｍＮ／ｍ以上である請求項１または２記載のファイル表紙体。
【請求項４】
該裏貼りプラスチックシートの両面に表面活性化処理が施されている請求項１〜３のいずれかに記載のファイル表紙体。
【請求項５】
該裏貼りプラスチックシートの外表面に、ウレタン系接着剤からなるプライマー層を介して印刷層が形成されている請求項１〜４のいずれかに記載のファイル表紙体。
【請求項６】
印刷層が、バインダー樹脂と、着色剤と、架橋剤と、スリップ剤と、帯電防止剤とを含有するインクから形成されたものである請求項５記載のファイル表紙体。
【請求項７】
裏貼りプラスチックシートが、ポリオレフィン系シートである請求項１〜６のいずれかに記載のファイル表紙体。
【請求項８】
請求項１〜７のいずれかに記載のファイル表紙体の裏貼りプラスチックシート面に綴じ具が設けられているファイル。
【請求項９】
綴じ具が脱着可能に設けられている請求項８記載のファイル。
【請求項１０】
請求項１記載のファイル表紙体を構成する裏貼りプラスチックシートであって、ＪＩＳ  Ｚ０２０８による透湿度が２００ｇ／ｍ2・２４ｈｒ以下であるポリオレフィン系シートからなる裏貼りプラスチックシート。
【請求項１１】
裏貼りプラスチックシートの接着面のＪＩＳ Ｋ ６７６８のぬれ張力が、少なくとも４６ｍＮ／ｍ以上である請求項１０記載の裏貼りプラスチックシート。
【請求項１２】
該裏貼りプラスチックシートの外表面に、ウレタン系接着剤からなるプライマー層を介して印刷層が形成されている請求項１０記載の裏貼りプラスチックシート。
【請求項１３】
印刷層が、バインダー樹脂と、着色剤と、架橋剤と、スリップ剤と、帯電防止剤とを含有するインクから形成されたものである請求項１２記載の裏貼りプラスチックシート。
【発明の詳細な説明】
【技術分野】
【０００１】
本発明は、帳票などのドキュメント類を綴じるためのファイル、それに使用するファイル表紙体、裏貼りプラスチックシートに関する。
【背景技術】
【０００２】
従来より、帳票などのドキュメント類を綴じるファイルが広く用いられている（特許文献１）。この種のファイルは、基本的に、矩形の板紙から加工されたファイル表紙体３０と、それに取り付けられている綴じ具３１とから構成されている。このファイル表紙体３０には、ヒンジ部として機能する溝３２、３３が設けられており、これらの溝３２と３３との間が矩形の背表紙部３４となっている。また、溝３２、３３にはそれぞれ表表紙部３５及び裏表紙部３６が連接されている。
【０００３】
また、このようなファイルの意匠性の向上、汚れ防止、強度の向上、耐摩擦性の向上等を目的として、図３（ｂ）（表表紙部３５のＸ−Ｘ破線断面図）に示すように、板紙３７の外面に、ポリオレフィン系樹脂層と薄紙層とが積層されたポリオレフィンペーパーを外装シート３８（くるみ表紙シート）として接着剤を用いて薄紙層側から接着している。ここで、外装シート３８の周縁部３８ａは、ファイル表紙体３０の周縁端をくるむ様に、ファイル表紙体３０の内面周縁部に接着されている。また、ファイル表紙体３０の内面には、外装シート３８の折り込まれた周縁部３８ａの周縁端３８ｂを覆うように、裏貼りシート３９が接着剤で接着されている（特許文献２）。裏貼りシート３９の表面には、絵柄や、ファイルの用途や廃棄方法、適用ドキュメントサイズ等の情報を印刷する必要があるため、裏貼りシート３９として印刷適性に優れた紙素材が使用されている。なお、外装シート３８の接着の際には、従来、初期タック性の良好なニカワ系接着剤が使用されている。
【０００４】
ドキュメントを綴じる綴じ具３１については、リング式綴じ具、パイプ式綴じ具等の様々な種類の構造のものが実際に使用されており、ファイル表紙体に脱着可能なタイプのものも提案されている（特許文献３）。なお、綴じ具３１は、背表紙部３４ではなく、表表紙部３５あるいは裏表紙部３６に設けられている場合もある。
【０００５】
ところで、外装シート３８として使用するポリオレフィンペーパーは、紙とポリオレフィンとを積層しているので、その単価を下げることが難しく、そのため、ポリオレフィンペーパーに代えて、単価が相対的に低いポリプロピレンを主体として含むポリオレフィン系樹脂フィルム（ポリオレフィン系くるみ表紙シート）を使用することが提案されている（特許文献４）。
【特許文献１】特開２０００−１０８５６６号公報
【特許文献２】特開平９−１４２０７２号公報
【特許文献３】特許第２９０２９８７号明細書
【特許文献４】特開２０００−０８５２６３号公報
【発明の開示】
【発明が解決しようとする課題】
【０００６】
しかしながら、外装シート３８として、ポリオレフィンパーパーに代えてポリオレフィン系樹脂フィルム（ポリオレフィン系くるみ表紙シート）を使用してファイルを製造した場合、経時的に表表紙部３５及び裏表紙部３６がそれぞれ外側に向かって反るという問題があった（図４参照）。この問題は、特に、横長のファイルの場合に顕著なものとなっていた。
【０００７】
本発明は、ファイルの外装シート（くるみ表紙シート）としてポリオレフィン系樹脂フィルムを使用した場合であっても、表表紙部及び裏表紙部が反らないようにすることを目的とする。
【課題を解決するための手段】
【０００８】
本発明者らは、表表紙部及び裏表紙部が反る原因が、ポリオレフィン系くるみ表紙シート側からではなく、紙素材からなる裏貼りシート側から板紙の湿気の吸放出が実質的に生じ、ニカワ系接着剤薄膜の環境湿度が低下し、その結果、ニカワ系接着剤薄膜が収縮することにあると仮定し、裏貼りシート側から板紙の湿気の放出が実質的に生じなければ、ニカワ系接着剤薄膜が収縮せず、従って、表表紙部及び裏表紙部が反らない、という仮説を立て、その仮説を前提として、裏貼りシート側から板紙の湿気の放出が実質的に生じないようにするために、裏貼りシートの材料として、外装シートの透湿度に比べて約８００倍の透湿度を示す従来の紙素材に代えて、２００倍程度以下のプラスチック材料を使用してみたところ、表表紙部及び裏表紙部が実質的に外側に反らないことを見出し、本発明を完成させた。
【０００９】
即ち、本発明は、矩形の背表紙部と、その背表紙部の一対の対辺に位置する一対のヒンジ部と、一対のヒンジ部の一方に連接された表表紙部と、一対のヒンジ部の他方に連接された裏表紙部とを有し、芯材として板紙を使用するファイル表紙体であって、
該板紙の片面にはポリオレフィン系くるみ表紙シートがニカワ系接着剤で接着されており、該板紙の他面には裏貼りプラスチックシートが接着されており、但しポリオレフィン系くるみ表紙シートの周縁部は、該板紙の周縁端をくるむように、該板紙の他面の周縁部に接着されており、該裏貼りプラスチックシートは、該板紙の他面の周縁部に接着されたポリオレフィン系くるみ表紙シートの周縁端を覆うように板紙の他面に接着されており、
裏貼りプラスチックシートの透湿度が、ポリオレフィン系くるみ表紙シートの透湿度の２００倍以下であるファイル表紙体を提供する。
【００１０】
また、本発明は、上述したファイル表紙体の裏貼りプラスチックシート面に綴じ具が設けられているファイルを提供する。
【００１１】
更に、本発明は、上述のファイル表紙体を構成する裏貼りプラスチックシートであって、ＪＩＳ  Ｚ０２０８による透湿度が２００ｇ／ｍ2・２４ｈｒ以下であるポリオレフィン系シートからなる裏貼りプラスチックシートを提供する。
【発明の効果】
【００１２】
本発明のファイル表紙体及びファイルは、その内面に貼り付ける裏貼りプラスチックシートとして、その透湿度がポリオレフィン系くるみ表紙シートの透湿度の２００倍を超えないものを使用するので、極めて反りにくい表表紙部及び裏表紙部を有する。
【発明を実施するための最良の形態】
【００１３】
以下、図面を参照しつつ本発明を詳細に説明する。なお、各図中、同一符号は同一又は同等の構成要素を表している。
【００１４】
本発明のファイルの一例の斜視図を、図１（ａ）に示す。
【００１５】
図１のファイルは、長方形の板紙から加工されたファイル表紙体１００とそれに取り付けられている綴じ具１とから基本的に構成されている。このファイル表紙体１００においては、そのほぼ中央領域に、ヒンジ部として機能する比較的浅い溝２及び３が例えばプレス加工により設けられており、これらの溝２及び３の間が矩形の背表紙部４となっている。この背表紙部４のドキュメントが綴じられる側の面（内面）に、綴じ具１としてパイプ式綴じ具が設けられている。綴じ具１としては、パイプ式綴じ具の他、リング式綴じ具等の公知の構造のものが使用可能である。また、綴じ具１は、ドキュメントを綴じる機構に応じて、背表紙部４ではなく、表表紙部５あるいは裏表紙部６に設けられていてもよい。なお、綴じ具１をファイル表紙体１００に脱着可能に取り付けられるようにしてもよい。脱着可能な綴じ具１の例としては、特許文献３（特許第２９０２９８７号明細書）の請求項１等に開示されたものが挙げられる。
【００１６】
また、溝２及び３にはそれぞれ表表紙部５及び裏表紙部６が連接されている。このファイル表紙体１００の外面には、図１（ｂ）（表表紙部５のＸ−Ｘ破線断面図）に示すように、耐摩耗性や隠蔽性等を考慮して、板紙７の外面に、ポリオレフィン系くるみ表紙シート８が接着され、その周縁部８ａがファイル表紙体１００の内面側に折り込まれて接着されている。そして、ポリオレフィン系くるみ表紙シート８の折り込まれた周縁部８ａの周縁端８ｂを覆うように、ファイル表紙体１００の内面に裏貼りプラスチックシート９が接着されている。
【００１７】
ファイル表紙体１００の外面に接着される外装シートとしてのポリオレフィン系くるみ表紙シート８としては、従来公知のポリプロピレン、プロピレン−エチレン共重合体を始めとして、前述の特許文献４（特開２０００−８５２６３号公報）の請求項１〜８等に記載のくるみ表紙用ブッククロスと同じものを使用することもできる。特に、好ましいファイル表紙体１００の構成としては、強度や意匠性等の点で、ポリオレフィン系くるみ表紙シート／板紙／裏貼りプラスチックシートの積層構造が挙げられる。
【００１８】
なお、ポリオレフィン系くるみ表紙シート８のファイル表紙体１００への接着は、ニカワ系接着剤を使用して接着する。ニカワ系接着剤を使用する理由は、良好な初期タック性を有し、しかも完全に硬化するまでは加熱によりタック性が回復するという性質を有するためである。
【００１９】
本発明において、裏貼りプラスチックシート９側からの湿気の吸放出を抑制するために、裏貼りプラスチックシート９として、その透湿度がポリオレフィン系くるみ表紙シート８の透湿度に対して好ましくは２００倍以下、より好ましくは１０倍以下のものを使用する。このようなポリオレフィン系シートには、必要に応じてタルク、炭酸カルシウム等の充填材、カーボンブラック、フタロシアニンブルー等の顔料、非イオン系界面活性剤等の帯電防止剤等を適宜含有させることができる。
【００２０】
また、裏貼りプラスチックシート９の接着面（板紙７側面）は、板紙７と接着強度を確保するために、ＪＩＳ  Ｋ  ６７６８によるぬれ張力を少なくとも４６ｍＮ／ｍ以上、好ましくは５４ｍＮ／ｍ以上とする。ぬれ張力を４６ｍＮ／ｍ以上とするためには、裏貼りプラスチックシート９の接着面を、コロナ放電処理、プラズマ放電処理、フレーム処理、電子線照射処理、薬品処理等の表面活性化処理を施すことが好ましい。この場合、裏貼りプラスチックシート９の非接着面も同様の表面活性化処理を施してＪＩＳ  Ｋ  ６７６８によるぬれ張力を少なくとも３９ｍＮ／ｍ以上、好ましくは４６ｍＮ／ｍ以上とすることが好ましい。
【００２１】
このような裏貼りプラスチックシート９としては、紙素材よりも低い透湿性を示すポリオレフィン系シート、ポリ塩化ビニルシート、ポリエステルシート等を使用することが好ましいが、中でも脱ハロゲンが求められている環境問題や低い原料コスト、加工の容易さの観点から、ポリオレフィン系シートを好ましく使用することができる。このようなポリオレフィン系シートとしては、ポリプロピレンシート、プロピレン−エチレン共重合体シート、ポリエチレンシート、それらの積層シートを好ましく挙げることができる。このようなポリオレフィン系シートには、必要に応じてタルク、炭酸カルシウム等の充填材、カーボンブラック等の顔料、非イオン性界面活性剤等の帯電防止剤などを適宜含有させることができる。
【００２２】
また、裏貼りプラスチックシート９の接着面（板紙７側面）は、板紙７と接着強度を確保するために、ＪＩＳ Ｋ ６７６８によるぬれ張力を少なくとも４６ｍＮ／ｍ以上、好ましくは５４ｍＮ／ｍ以上とする。ぬれ張力を４６ｍＮ／ｍ以上とするためには、裏貼りプラスチックシート９の接着面を、コロナ放電処理、ブラズマ放電処理、フレーム処理、電子線照射処理、薬品処理等の表面活性化処理を施すことが好ましい。この場合、裏貼りプラスチックシート９の非接着面も同様の活性化処理を施してＪＩＳ Ｋ ６７６８によるぬれ張力を少なくとも３９ｍＮ／ｍ以上、好ましくは４６ｍＮ／ｍ以上とすることが好ましい。
【００２３】
裏貼りプラスチックシート９の厚みとしては、薄過ぎると腰がなく貼り付け加工が困難となり、厚過ぎると材料コストが上昇するので、好ましくは８０〜１６０μｍ、より好ましくは９０〜１４０μｍである。
【００２４】
本発明における裏貼りプラスチックシート９には、その部分拡大断面図である図１（ｃ）に示すように、プライマー層１０を介して印刷層１１を設けることが好ましい。これにより、ファイルに必要な情報を記載することができる。
【００２５】
プライマー層１０としては、裏貼りプラスチックシート９の材質に応じて公知のプライマー組成物から成膜したものを使用できる。例えば、裏貼りプラスチックシート９としてポリオレフィン系シートを使用する場合には、ポリオレフィン系樹脂用の公知のプライマー組成物から成膜したものを使用でき、例えば、２液硬化型のウレタン系プライマーを樹脂固形分換算で０．５〜２．０ｇ／ｍ2となるように成膜したものを好ましく使用することができる。ここで、成膜方法としては、公知の成膜方法、例えばグラビア印刷法等を採用することができる。
【００２６】
また、印刷層１１としては、裏貼りプラスチックシート９上に印刷可能な印刷インクから形成することができる。裏貼りプラスチックシート９がポリオレフィン系シートである場合には、１０〜１５重量％のバインダー樹脂（例えば、ポリウレタン樹脂）と、０．３〜０．７重量％の着色剤（例えば、カーボンブラック、フタロシアニンブルー）と、０．０５〜０．１重量％のスリップ剤（例えば、ポリエチレンワックス）と、１〜２重量％の帯電防止剤（例えば、非イオン性界面活性剤）と、８０〜９０重量％の有機溶剤（例えば、ジメチルホルムアミド、メチルエチルケトン）を含有する印刷インクから形成されたものが挙げられる。このような印刷インクには、必要に応じて１．５〜２．０重量％の架橋剤（例えば、イソシアネート系架橋剤）を含有させてもよい。
【００２７】
印刷層１１の形成は、例えばグラビア印刷法、スクリーン印刷法等の公知の手法を利用して行うことができる。
【００２８】
なお、着色したプライマー層を使用した場合には、その着色プライマー層１０が印刷層１１を兼ねることができる。また、表面の耐摩耗性向上等を目的として、印刷層１１上に公知のトップコート層を設けることができる。
【００２９】
なお、裏貼りプラスチックシート９のファイル表紙体１００への接着は、公知の接着剤の中から選択して使用することができるが、接着性、作業性の点で、エマルジョン系接着剤、例えば、エチレン−酢酸ビニル系エマルジョン接着剤、アクリル系エマルジョン接着剤等を使用して接着することが好ましい。
【００３０】
以上説明した裏貼りプラスチックシート９は、図１に示したようなファイルの当該ファイル表紙体の内面に貼り付けるための裏貼りプラスチックシートとして非常に有用である。
【００３１】
本発明のファイルのファイル表紙体１００の芯材となる板紙７の材質としては、ボール紙、加工紙、樹脂含浸紙等の通常のファイルのファイル表紙体と同様の板紙を使用することができる。また、本発明の効果を好ましく奏することのできるその厚みは、薄すぎると比較的容易に手で反りを修正することができ、一方、厚すぎると板紙の剛性が強く、そもそも反りが生じにくいため、好ましくは１．５〜３．０ｍｍ厚である。
【００３２】
ファイル表紙体１００のほぼ中央領域に設けられる、ヒンジ部として機能する溝２及び３は、ライン状凹部が設けられた雌金型とライン状凸部が設けられた雄金型との間にファイル表紙体１００を挟み込んでプレスすることで形成できる。
【００３３】
本発明のファイルは、常法により製造することができる。例えば、ファイル表紙体用外装シートであるポリオレフィン系くるみ表紙シートに、ニカワ系接着剤を塗布し、外装シートより若干小さい板紙の片面（ファイルの外表面）に貼り付け、板紙から僅かに（約１ｃｍ程度）はみ出しているくるみ表紙シートの周縁部を板紙の他面（ファイルの内側面、即ちドキュメントに接する面）に折り込んで貼り付ける。次に、裏貼りプラスチックシートにエマルジョン系接着剤を塗布し、くるみ表紙シートの周縁部の周縁端を覆うように板紙の他面側に貼り付けることによりファイル表紙体を作製する。次に、ヒンジ部となる二つの溝をプレス形成により形成し、綴じ具を取り付け、ヒンジである溝の部分でファイル表紙体の表表紙部と裏表紙部とを折り曲げる。これによりファイルが完成する。必要に応じて、綴じ具を取り付けた直後に、背表紙部に背見出し用フィルムを溶着し、背見出し紙を挿入してもよい。また、綴じ具にインデックスシートを装着させてもよい。
【００３４】
以下、本発明のファイル表紙体並びにファイルを実施例により具体的に説明する。
【実施例】
【００３５】
実施例1
メルトフローレート７ｇ／１０ｍｉｎのポリプロピレンホモポリマー８０重量部にタルク２０重量部、顔料１０重量部、非イオン系帯電防止剤２重量部を混練し、２３０℃のTダイより押し出して表裏両面を４６mＮ／ｍ以上の濡れ張力を確保できる条件にてコロナ放電処理した。
【００３６】
得られた裏貼りプラスチックシートについて、ＪＩＳ  Ｚ  ０２０８に準じて透湿度を評価したところ、４ｇ／ｍ2・２４ｈｒｓであった。またＪＩＳ  Ｋ  ６７６８に準じて裏貼りプラスチックシートのぬれ張力を評価したところ、表面は４８ｍＮ／ｍであり、裏面は５８ｍＮ／ｍであった。
【００３７】
得られた裏貼りプラスチックシートの表面にグラビア印刷機で２液硬化型ウレタン系プライマーを樹脂固形分換算で１ｇ／ｍ2となるように塗布し、１００℃で乾燥させてプライマー層を形成した。
【００３８】
このプライマー層上に、ポリウレタン樹脂、着色剤、ポリエチレンワックス、非イオン系帯電防止剤、イソシアネート系架橋剤、有機溶剤（ＤＭＦ／ＭＥＫ）からなる塗料で絵柄を印刷した後、規定サイズのシート形状にカットし、裏貼りシートを作製した。
【００３９】
厚さ２．１ｍｍの板紙の表面に、ポリオレフィン系くるみ表紙シート（即ち、外装シート）として厚さ１３０μｍのポリプロピレンシート（ダイニック(株)；ＪＩＳ  Ｚ  ０２０８による透湿度＝３ｇ／ｍ2・２４ｈｒｓ；ＪＩＳ  Ｋ  ６７６８のぬれ張力＝６０ｍＮ／ｍ）をニカワ系接着剤で貼り付け、更にそのシートの周縁部で板紙をくるむように板紙の裏面の周縁部に折り込み貼り付けた。この処理の後、板紙の裏面のポリプロピレンシートの周縁部を覆うように、先に作製した裏貼りプラスチックシートを板紙の裏面に酢酸ビニル系エマルジョンで接着し、積層体を得た。
【００４０】
得られた積層体に対し、ヒンジ部となる浅い溝２本をスジ押し加工で形成することによりファイル表紙体を作製した。得られたファイル表紙体の裏貼りプラスチックシート側面の２本のヒンジ部の間に、ドキュメント用の綴じ具としてパイプ式綴じ具を取り付け、背見出しポケットを溶着した後、ヒンジ部で表表紙部と裏表紙部とを綴じ具側に折り曲げ、図１に示すようなＡ３横型のファイルを作製した。
【００４１】
比較例１
実施例１の裏貼りシートに代えて、樹脂含浸紙（ＪＩＳ  Ｚ  ０２０８による透湿度＝２４００ｇ／ｍ2・２４ｈｒｓ；ＪＩＳ  Ｋ  ６７６８のぬれ張力＝７３ｍＮ／ｍ）を裏貼りシート（コロナ放電処理なし）として使用し、実施例１と同様の操作によりファイル表紙体を作製し、更にＡ３横型のファイルを作製した。
【００４２】
（評価）
実施例１及び比較例１ファイルを、オフィスから１０℃／５５％ＲＨという冬季の倉庫環境へ移すという環境変化試験を施した後、図２に示すように、ファイルの表表紙部及び裏表紙部の反りを評価した。具体的には、ファイルを机上に自立させ、表表紙部及び裏表紙部のそれぞれの先端部と溝とを結んだ直線から外れた変化量（反り）Ｌ１とＬ２とを計測した。ここで、実用上、距離Ｌ１、Ｌ２はそれぞれ５ｍｍ以下であることが望まれる。得られた結果を表１に示す。
【００４３】
【表１】
2005138302.tif 000003
【００４４】
実施例１のファイルは、裏貼りプラスチックシートの透湿度がポリオレフィン系くるみ表紙シートの透湿度の２００倍以下（１．３倍）であるので、表表紙部及び裏表紙部についての反りを示す距離Ｌ１及びＬ２がそれぞれ、０．８ｍｍ及び１．０ｍｍであり、実用上、全く問題のないものであった。それに対し、比較例１のファイルは、裏貼りシートの透湿度がポリオレフィン系くるみ表紙シートの透湿度の２００倍を大きく超えるので、表表紙部及び裏表紙部についての距離Ｌがそれぞれ５ｍｍを大きく超え、商品価値が著しく低下した、実用に向かないものであった。
【産業上の利用可能性】
【００４５】
本発明のファイル表紙体及びファイルは、その内面に貼り付ける裏貼りプラスチックシートとして、ポリオレフィン系くるみ表紙シートの透湿度の２００倍以下の低透湿度ものもを使用しているので、その表表紙部及び裏表紙部が極めて反りにくいものである。従って、Ａ３横型あるいはＡ４横型のファイルとしても極めて有用である。
【図面の簡単な説明】
【００４６】
【図１】本発明のファイルの斜視図（同図（ａ））、表表紙部の拡大断面図（同図（ｂ））、それに使用する裏貼りプラスチックシートの部分断面概略図（同図（ｃ））である。
【図２】ファイルの反り評価の説明図である。
【図３】従来のファイルの斜視図（同図（ａ））及びその表表紙部の部分拡大断面図（同図（ｂ））である。
【図４】従来のファイルの反りの状態説明図である。
【符号の説明】
【００４７】
１  綴じ具
２、３  溝
４  背表紙部
５  表表紙部
６  裏表紙部
７  板紙
８  ポリオレフィン系くるみ表紙シート
９  裏貼りプラスチックシート
１０  プライマー層
１１  印刷層
１００  ファイル表紙体
【図１】
2005138302.tif 000004
【図２】
2005138302.tif 000005
【図３】
2005138302.tif 000006
【図４】
2005138302.tif 000007